(57)【要約】  本発明の課題は、被着体との接着性に優れた１液湿気硬化型ウレタン組成物を提供することである。本発明の１液湿気硬化型ウレタン組成物は、イソシアネート基を有するウレタンプレポリマー（Ａ）と、脂肪族イソシアネート化合物および脂肪族イソシアネート化合物の変性体からなる群より選択される少なくとも１種の化合物（Ｂ）と、ヒドロキシ基を有するモノアルコール化合物（Ｃ）と、を含有し、上記ウレタンプレポリマー（Ａ）の上記イソシアネート基１ｍｏｌに対して、上記モノアルコール化合物（Ｃ）の上記ヒドロキシ基が０．０２５〜０．４ｍｏｌとなるように、上記モノアルコール化合物（Ｃ）が配合されてなる。【特許請求の範囲】
【請求項１】
イソシアネート基を有するウレタンプレポリマー（Ａ）と、
脂肪族イソシアネート化合物および脂肪族イソシアネート化合物の変性体からなる群より選択される少なくとも１種の化合物（Ｂ）と、
ヒドロキシ基を有するモノアルコール化合物（Ｃ）と、を含有し、
前記ウレタンプレポリマー（Ａ）の前記イソシアネート基１ｍｏｌに対して、前記モノアルコール化合物（Ｃ）の前記ヒドロキシ基が０．０２５〜０．４ｍｏｌとなるように、前記モノアルコール化合物（Ｃ）が配合されてなる、１液湿気硬化型ウレタン組成物。
【請求項２】
前記ウレタンプレポリマー（Ａ）の前記イソシアネート基１ｍｏｌに対して、前記モノアルコール化合物（Ｃ）の前記ヒドロキシ基が０．１５〜０．２３ｍｏｌとなるように、前記モノアルコール化合物（Ｃ）が配合されてなる、請求項１に記載の１液湿気硬化型ウレタン組成物。
【請求項３】
前記モノアルコール化合物（Ｃ）の炭素数が、１〜１８である、請求項１または２に記載の１液湿気硬化型ウレタン組成物。
【請求項４】
前記脂肪族イソシアネート化合物がヘキサメチレンジイソシアネートであり、
前記脂肪族イソシアネート化合物の変性体がヘキサメチレンジイソシアネートの変性体である、請求項１〜３のいずれか１項に記載の１液湿気硬化型ウレタン組成物。
【請求項５】
前記脂肪族イソシアネート化合物の変性体が、前記脂肪族イソシアネート化合物のイソシアヌレート体、前記脂肪族イソシアネート化合物のビウレット体、および、前記脂肪族イソシアネート化合物とトリオールとのアダクト体、からなる群より選択される少なくとも１種の変性体である、請求項１〜４のいずれか１項に記載の１液湿気硬化型ウレタン組成物。
【請求項６】
さらに、アルコキシシリル基を有するアルコキシシリル化合物（Ｄ）を含有し、
前記アルコキシシリル化合物（Ｄ）の含有量が、前記ウレタンプレポリマー（Ａ）および前記化合物（Ｂ）の合計１００質量部に対して、０．０８〜１０．２質量部である、請求項１〜５のいずれか１項に記載の１液湿気硬化型ウレタン組成物。
【請求項７】
前記アルコキシシリル化合物（Ｄ）が、１分子中に活性水素を１つ以上有し、
前記アルコキシシリル基が、メトキシ基およびエトキシ基からなる群より選択される少なくとも１種のアルコキシ基を有する、請求項６に記載の１液湿気硬化型ウレタン組成物。
【発明の詳細な説明】
【技術分野】
【０００１】
本発明は、１液湿気硬化型ウレタン組成物に関する。
【背景技術】
【０００２】
従来から、各種のウレタン樹脂組成物がシーリング剤、接着剤等として広く利用されている。
このようなウレタン樹脂組成物として、ポリオール系化合物とイソシアネート系化合物とからなる２液型と、空気中の湿気等によって硬化する１液型の組成物とが知られているが、近年、現地施工における組成物の混合調整が不要であって、取扱いが容易である等の点で、１液湿気硬化型ウレタン組成物の利用が拡大している。【０００３】
例えば、特許文献１には、「数平均分子量が１，０００〜７，０００のポリエーテルトリオールおよび／またはポリエーテルジオールに、ジイソシアネート化合物を、イソシアネート基／水酸基の当量比が１．１〜２．５となる量比で反応させてなるウレタンプレポリマー（Ａ）と；１，６−ヘキサンジオールと、セバシン酸および／またはドデカン二酸との縮合反応により得られる、数平均分子量が１，０００〜４，０００のポリエステルジオールと、１，６−ヘキサメチレンジイソシアネートとを、イソシアネート基／水酸基の当量比が１．５〜２．５となる量比で反応させてなるポリウレタン化合物（ｂ）の全末端イソシアネート基の５０％以下の末端イソシアネート基を、炭素数が１〜２２のモノアルコールで封鎖したポリウレタン化合物（Ｂ）と；を含有し、ウレタンプレポリマー（Ａ）１００質量部に対して、ポリウレタン化合物（Ｂ）の含有量は２〜１０質量部であることを特徴とする湿気硬化性ウレタン組成物。」が記載されている（［請求項２］）。
【先行技術文献】
【特許文献】
【０００４】
【特許文献１】特開２００２−３６３２４０号公報
【発明の概要】
【発明が解決しようとする課題】
【０００５】
しかしながら、特許文献１に記載された湿気硬化型ウレタ組成物は、被着体（塗板）の種類や、接着条件によっては、被着体との接着性が劣る場合があることが明らかとなった。【０００６】
そこで、本発明は、被着体との接着性に優れた１液湿気硬化型ウレタン組成物を提供することを課題とする。
【課題を解決するための手段】
【０００７】
本発明者は、上記課題について鋭意検討した結果、イソシアネート基を有するウレタンプレポリマー（Ａ）と、脂肪族イソシアネート化合物および脂肪族イソシアネート化合物の変性体からなる群より選択される少なくとも１種の化合物（Ｂ）と、ヒドロキシ基を有するモノアルコール化合物（Ｃ）と、を含有する１液湿気硬化型ウレタン組成物において、上記ウレタンプレポリマー（Ａ）のイソシアネート基１ｍｏｌに対する、上記モノアルコール化合物（Ｃ）のヒドロキシ基のモル数が所定範囲内になるように、上記モノアルコール化合物を配合することで、被着体との接着性が優れることを見出し、本発明に至った。
すなわち、本発明者は、以下の構成により上記課題が解決できることを見出した。【０００８】
［１］
イソシアネート基を有するウレタンプレポリマー（Ａ）と、
脂肪族イソシアネート化合物および脂肪族イソシアネート化合物の変性体からなる群より選択される少なくとも１種の化合物（Ｂ）と、
ヒドロキシ基を有するモノアルコール化合物（Ｃ）と、を含有し、
前記ウレタンプレポリマー（Ａ）の前記イソシアネート基１ｍｏｌに対して、前記モノアルコール化合物（Ｃ）の前記ヒドロキシ基が０．０２５〜０．４ｍｏｌとなるように、前記モノアルコール化合物（Ｃ）が配合されてなる、１液湿気硬化型ウレタン組成物。
［２］
前記ウレタンプレポリマー（Ａ）の前記イソシアネート基１ｍｏｌに対して、前記モノアルコール化合物（Ｃ）の前記ヒドロキシ基が０．１５〜０．２３ｍｏｌとなるように、前記モノアルコール化合物（Ｃ）が配合されてなる、［１］に記載の１液湿気硬化型ウレタン組成物。
［３］
前記モノアルコール化合物（Ｃ）の炭素数が、１〜１８である、［１］または［２］に記載の１液湿気硬化型ウレタン組成物。
［４］
前記脂肪族イソシアネート化合物がヘキサメチレンジイソシアネートであり、
前記脂肪族イソシアネート化合物の変性体がヘキサメチレンジイソシアネートの変性体である、［１］〜［３］のいずれか１つに記載の１液湿気硬化型ウレタン組成物。
［５］
前記脂肪族イソシアネート化合物の変性体が、前記脂肪族イソシアネート化合物のイソシアヌレート体、前記脂肪族イソシアネート化合物のビウレット体、および、前記脂肪族イソシアネート化合物とトリオールとのアダクト体、からなる群より選択される少なくとも１種の変性体である、［１］〜［４］のいずれか１つに記載の１液湿気硬化型ウレタン組成物。
［６］
さらに、アルコキシシリル基を有するアルコキシシリル化合物（Ｄ）を含有し、
前記アルコキシシリル化合物（Ｄ）の含有量が、前記ウレタンプレポリマー（Ａ）および前記化合物（Ｂ）の合計１００質量部に対して、０．０８〜１０．２質量部である、［１］〜［５］のいずれか１つに記載の１液湿気硬化型ウレタン組成物。
［７］
前記アルコキシシリル化合物（Ｄ）が、１分子中に活性水素を１つ以上有し、
前記アルコキシシリル基が、メトキシ基およびエトキシ基からなる群より選択される少なくとも１種のアルコキシ基を有する、［６］に記載の１液湿気硬化型ウレタン組成物。
【発明の効果】
【０００９】
以下に示すように、本発明によれば、被着体との接着性に優れた１液湿気硬化型ウレタン組成物を提供することができる。
【発明を実施するための形態】
【００１０】
以下に、本発明の１液湿気硬化型ウレタン組成物について説明する。
なお、本発明において「〜」を用いて表される数値範囲は、「〜」の前後に記載される数値を下限値および上限値として含む範囲を意味する。
【００１１】
［１液湿気硬化型ウレタン組成物］
本発明の１液湿気硬化型ウレタン組成物（以下、単に「ウレタン組成物」ともいう。）は、イソシアネート基を有するウレタンプレポリマー（Ａ）と、脂肪族イソシアネート化合物および脂肪族イソシアネート化合物の変性体からなる群より選択される少なくとも１種の化合物（Ｂ）と、ヒドロキシ基を有するモノアルコール化合物（Ｃ）と、を含有し、上記ウレタンプレポリマー（Ａ）の上記イソシアネート基１ｍｏｌに対して、上記モノアルコール化合物（Ｃ）の上記ヒドロキシ基が０．０２５〜０．４ｍｏｌとなるように、上記モノアルコール化合物（Ｃ）が配合されてなる。
本発明のウレタン組成物は、被着体との接着性に優れ、特に、低温から高温までの幅広い接着条件下における、多様な被着体（特に、塗板、ＰＢＴ等の樹脂、ガラスプライマーなど）との接着性に優れる。
本発明のウレタン組成物は、ウレタンプレポリマー（Ａ）のイソシアネート基の２．５〜４０モル％が、モノアルコール化合物（Ｃ）のヒドロキシ基で封鎖されている。このように、反応点となるイソシアネート基の一部が封鎖されているので、通常、被着体との接着性が低下すると考えられるが、本発明のウレタン組成物は被着体との接着性に優れる。
この理由の詳細は未だ明らかになっていないが、以下の理由によるものと推測される。
【００１２】
すなわち、上述したようにウレタンプレポリマー（Ａ）の反応点の一部が封鎖されていることから、ウレタン組成物の硬化速度は低下するが、化合物（Ｂ）の流動性は確保される。そのため、接着付与成分である化合物（Ｂ）が、ウレタン組成物と被着体との接着界面の近傍に移動しやすくなると考えられる。このように、接着界面の近傍に移動した化合物（Ｂ）の作用により、ウレタン組成物と被着体との接着性が優れたものになったと推測される。
また、プレポリマー中のウレタン結合の濃度が上がり、被着体への濡れ性が向上していると推測される。
以下、本発明のウレタン組成物に含まれる成分および含まれ得る成分について説明する。
【００１３】
〔ウレタンプレポリマー（Ａ）〕
本発明のウレタン組成物は、イソシアネート基を有するウレタンプレポリマー（Ａ）を含有する。ウレタンプレポリマー（Ａ）は、通常の１液型のウレタン組成物と同様、従来公知のものを用いることができる。例えば、ポリイソシアネート化合物と１分子中に２個以上の活性水素基を有する活性水素化合物とを、活性水素基に対してイソシアネート基が過剰となるように反応させることにより得られる反応生成物等を用いることができる。
また、上記ウレタンプレポリマー（Ａ）は、０．５〜５質量％のイソシアネート基を分子末端に含有することができる。
【００１４】
＜ポリイソシアネート化合物＞
ウレタンプレポリマー（Ａ）の製造の際に使用されるポリイソシアネート化合物は、分子内にイソシアネート基を２個以上有するものであれば特に限定されない。
ポリイソシアネート化合物としては、具体的には、例えば、ＴＤＩ（例えば、２，４−トリレンジイソシアネート（２，４−ＴＤＩ）、２，６−トリレンジイソシアネート（２，６−ＴＤＩ））、ＭＤＩ（例えば、４，４′−ジフェニルメタンジイソシアネート（４，４′−ＭＤＩ）、２，４′−ジフェニルメタンジイソシアネート（２，４′−ＭＤＩ））、１，４−フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、１，５−ナフタレンジイソシアネート（ＮＤＩ）、トリフェニルメタントリイソシアネートのような芳香族ポリイソシアネート；ヘキサメチレンジイソシアネート（ＨＤＩ）、トリメチルヘキサメチレンジイソシアネート（ＴＭＨＤＩ）、リジンジイソシアネート、ノルボルナンジイソシアネート（ＮＢＤＩ）のような脂肪族ポリイソシアネート；トランスシクロヘキサン−１，４−ジイソシアネート、イソホロンジイソシアネート（ＩＰＤＩ）、ビス（イソシアネートメチル）シクロヘキサン（Ｈ6ＸＤＩ）、ジシクロヘキシルメタンジイソシアネート（Ｈ12ＭＤＩ）のような脂環式ポリイソシアネート；これらのカルボジイミド変性ポリイソシアネート；これらのイソシアヌレート変性ポリイソシアネート；等が挙げられる。
【００１５】
このようなポリイソシアネート化合物は、それぞれ単独でまたは２種以上を組み合わせて使用することができる。
これらのうち、得られるウレタンプレポリマー（Ａ）を含有する本発明のウレタン組成物のせん断弾性率がより高くなり、高温高湿下での接着性がより良好となる理由から、芳香族ポリイソシアネートが好ましく、ＴＤＩ、ＭＤＩがより好ましく、ＭＤＩがさらに好ましい。
【００１６】
＜１分子中に２個以上の活性水素基を有する活性水素化合物＞
ウレタンプレポリマー（Ａ）の製造の際に使用される１分子中に２個以上の活性水素基を有する活性水素化合物は特に限定されない。
【００１７】
上記活性水素化合物としては、１分子中に２個以上のヒドロキシ（ＯＨ）基を有するポリオール化合物、１分子中に２個以上のアミノ基および／またはイミノ基を有するポリアミン化合物等が好適に例示され、中でも、ポリオール化合物であるのがより好ましい。
【００１８】
上記ポリオール化合物は、ＯＨ基を２個以上有する化合物であれば、その分子量および骨格などは特に限定されず、その具体例としては、低分子多価アルコール類、ポリエーテルポリオール、ポリエステルポリオール、その他のポリオール、およびこれらの混合ポリオール等が挙げられる。
【００１９】
低分子多価アルコール類としては、具体的には、例えば、エチレングリコール（ＥＧ）、ジエチレングリコール、プロピレングリコール（ＰＧ）、ジプロピレングリコール、（１，３−または１，４−）ブタンジオール、ペンタンジオール、ネオペンチルグリコール、ヘキサンジオール、シクロヘキサンジメタノール、グリセリン、トリメチロールプロパン（ＴＭＰ）、１，２，５−ヘキサントリオール、ペンタエリスリトールなどの低分子ポリオール；ソルビトールなどの糖類；等が挙げられる。
【００２０】
次に、ポリエーテルポリオールおよびポリエステルポリオールとしては、通常、上記低分子多価アルコール類から導かれるものが用いられるが、本発明においては、更に以下に示す芳香族ジオール類、アミン類、アルカノールアミン類から導かれるものも好適に用いることができる。
ここで、芳香族ジオール類としては、具体的には、例えば、レゾルシン（ｍ−ジヒドロキシベンゼン）、キシリレングリコール、１，４−ベンゼンジメタノール、スチレングリコール、４，４′−ジヒドロキシエチルフェノール；下記に示すようなビスフェノールＡ構造（４，４′−ジヒドロキシフェニルプロパン）、ビスフェノールＦ構造（４，４′−ジヒドロキシフェニルメタン）、臭素化ビスフェノールＡ構造、水添ビスフェノールＡ構造、ビスフェノールＳ構造、ビスフェノールＡＦ構造のビスフェノール骨格を有するもの；等が挙げられる。
【００２１】
【化１】
2018061335.tif 000002
【００２２】
また、アミン類としては、具体的には、例えば、エチレンジアミン、ヘキサメチレンジアミン等が挙げられ、アルカノールアミン類としては、具体的には、例えば、エタノールアミン、プロパノールアミン等が挙げられる。
【００２３】
ポリエーテルポリオールとしては、例えば、上記低分子多価アルコール類、上記芳香族ジオール類、上記アミン類および上記アルカノールアミン類として例示した化合物から選ばれる少なくとも１種に、エチレンオキサイド、プロピレンオキサイド、ブチレンオキサイド（テトラメチレンオキサイド）、テトラヒドロフランなどのアルキレンオキサイドおよびスチレンオキサイド等から選ばれる少なくとも１種を付加させて得られるポリオール等が挙げられる。
このようなポリエーテルポリオールの具体例としては、ポリエチレングリコール、ポリプロピレングリコール（ＰＰＧ）、ポリプロピレントリオール、エチレンオキサイド／プロピレンオキサイド共重合体、ポリテトラメチレンエーテルグリコール（ＰＴＭＥＧ）、ポリテトラエチレングリコール、ソルビトール系ポリオール等が挙げられる。
【００２４】
同様に、ポリエステルポリオールとしては、例えば、上記低分子多価アルコール類、上記芳香族ジオール類、上記アミン類および上記アルカノールアミン類のいずれかと、多塩基性カルボン酸との縮合物（縮合系ポリエステルポリオール）；ラクトン系ポリオール；ポリカーボネートポリオール；等が挙げられる。
ここで、上記縮合系ポリエステルポリオールを形成する多塩基性カルボン酸としては、具体的には、例えば、グルタル酸、アジピン酸、アゼライン酸、フマル酸、マレイン酸、ピメリン酸、スベリン酸、セバシン酸、フタル酸、テレフタル酸、イソフタル酸、ダイマー酸、ピロメリット酸、他の低分子カルボン酸、オリゴマー酸、ヒマシ油、ヒマシ油とエチレングリコール（もしくはプロピレングリコール）との反応生成物などのヒドロキシカルボン酸等が挙げられる。
また、上記ラクトン系ポリオールとしては、具体的には、例えば、ε−カプロラクトン、α−メチル−ε−カプロラクトン、ε−メチル−ε−カプロラクトン等のラクトンを適当な重合開始剤で開環重合させたもので両末端にヒドロキシ基を有するものが挙げられる。
【００２５】
その他のポリオールとしては、具体的には、例えば、アクリルポリオール；ポリブタジエンポリオール；水素添加されたポリブタジエンポリオールなどの炭素−炭素結合を主鎖骨格に有するポリマーポリオール；等が挙げられる。
【００２６】
本発明においては、以上で例示した種々のポリオール化合物を１種単独で用いても２種以上を併用してもよい。
これらのうち、ポリプロピレングリコールであるのが、得られるウレタンプレポリマー（Ａ）を含有する本発明のウレタン組成物の硬度と破断伸びのバランスおよびコストのバランスに優れる理由から好ましい。
また、重量平均分子量が１００〜１００００程度であるポリオールが好ましく、１０００〜５０００であるポリオールがより好ましい。重量平均分子量がこの範囲であると、得られるウレタンプレポリマー（Ａ）の物性（例えば、硬度、破断強度、破断伸び）および粘度が良好となる。
【００２７】
上記ポリアミン化合物としては、具体的には、例えば、エチレンジアミン、プロピレンジアミン、ブチレンジアミン、ジエチレントリアミン、トリエチレントリアミン、トリエチレンテトラミン、テトラエチレンペンタミン、ペンタエチレンヘキサミン、ヘキサメチレンジアミン、トリメチルヘキサメチレンジアミン、１，２−プロパンジアミン、イミノビスプロピルアミン、メチルイミノビスプロピルアミン、１，５−ジアミノ−２−メチルペンタン（ＭＰＭＤ、デュポン・ジャパン社製）などの脂肪族ポリアミン；メタフェニレンジアミン、オルトフェニレンジアミン、パラフェニレンジアミン、ｍ−キシリレンジアミン（ＭＸＤＡ）、ジアミノジフェニルメタン、ジアミノジフェニルスルフォン、ジアミノジエチルジフェニルメタンなどの芳香族ポリアミン；Ｎ−アミノエチルピペラジン；３−ブトキシイソプロピルアミンなどの主鎖にエーテル結合を有するモノアミン；サンテクノケミカル社製のジェファーミンＥＤＲ１４８に代表されるポリエーテル骨格のジアミン；イソホロンジアミン、１，３−ビスアミノメチルシクロヘキサン（１，３ＢＡＣ、三菱ガス化学社製）、１−シクロヘキシルアミノ−３−アミノプロパン、３−アミノメチル−３，３，５−トリメチル−シクロヘキシルアミンなどの脂環式ポリアミン；ノルボルナンジアミン（ＮＢＤＡ、三井化学社製）などのノルボルナン骨格のジアミン；ポリアミドの分子末端にアミノ基を有するポリアミドアミン；２，５−ジメチル−２，５−ヘキサメチレンジアミン、メンセンジアミン、１，４−ビス（２−アミノ−２−メチルプロピル）ピペラジン、ポリプロピレングリコール（ＰＰＧ）を骨格に持つサンテクノケミカル社製のジェファーミンＤ２３０、ジェファーミンＤ４００；等が挙げられ、これらを１種単独で用いても２種以上を併用してもよい。
これらのうち、ポリエーテル骨格のジアミン（ジェファーミン）、ヘキサメチレンジアミンであるのが好ましい。
【００２８】
〔化合物（Ｂ）〕
本発明のウレタンポリマーは、化合物（Ｂ）を含有する。化合物（Ｂ）は、脂肪族イソシアネート化合物および脂肪族イソシアネート化合物の変性体からなる群より選択される少なくとも１種の化合物である。
【００２９】
脂肪族イソシアネート化合物としては、１分子中に２個以上のイソシアネート基を有する脂肪族イソシアネート化合物であれば特に限定されず、例えば、上記ウレタンプレポリマー（Ａ）においてポリイソシアネート化合物の一例として示した脂肪族ポリイソシアネートが挙げられる。
すなわち、上記脂肪族ポリイソシアネートの具体例としては、ヘキサメチレンジイソシアネート（ＨＤＩ）、トリメチルヘキサメチレンジイソシアネート（ＴＭＨＤＩ）、リジンジイソシアネート、および、ノルボルナンジイソシアネート（ＮＢＤＩ）が挙げられ、これらを１種単独で用いても２種以上を併用してもよい。
これらの中でも、脂肪族イソシアネート化合物としては、被着体との接着性により優れる観点から、ＨＤＩが好ましい。
【００３０】
脂肪族イソシアネート化合物の変性体としては、上記脂肪族イソシアネート化合物のイソシアヌレート体、上記脂肪族イソシアネート化合物のビウレット体、および、脂肪族イソシアネート化合物とトリオールとのアダクト体（上記脂肪族イソシアネート化合物とトリオールとの反応生成物）などが挙げられ、これらを１種単独で用いても２種以上を併用してもよい。
ここで、上記トリオールとしては、１分子中に３個のヒドロキシ基を有するものであれば特に限定されないが、例えば、１，２，５−ヘキサントリオール、１，２，６−ヘキサントリオール、１，２，３−プロパントリオール（グリセリン）、１，２，３−ベンゼントリオール、１，２，４−ベンゼントリオール、トリメチロールエタン、トリメチロールプロパン（ＴＭＰ）等が挙げられ、トリメチロールプロパン（ＴＭＰ）が好ましい。
上記脂肪族イソシアネート化合物の変性体における「脂肪族イソシアネート化合物」の具体例は、上述した通りであるが、被着体との接着性がより優れる観点から、ＨＤＩが好ましい。
【００３１】
化合物（Ｂ）は、低温から高温までの幅広い接着条件下における、多様な被着体（特に、塗板、ＰＢＴ等の樹脂、ガラスプライマーなど）との接着性により優れるという観点から、脂肪族イソシアネート化合物の変性体が好ましく、上記脂肪族イソシアネート化合物のイソシアヌレート体、上記脂肪族イソシアネート化合物のビウレット体、および、脂肪族イソシアネート化合物とトリオールとのアダクト体から群より選択される少なくとも１種であるのがより好ましく、ＨＤＩのビウレット体、ＨＤＩのイソシアヌレート体、および、ＨＤＩとトリメチロールプロパンとのアダクト体からなる群より選択される少なくとも１種であるのがさらに好ましい。以下に、これらの化合物の構造の具体例を示す。
【００３２】
＜ＨＤＩのイソシアヌレート体＞
ＨＤＩのイソシアヌレート体は、下記式（１）で表される化合物である。
【００３３】
【化２】
2018061335.tif 000003
【００３４】
＜ＨＤＩのビウレット体＞
ＨＤＩのビウレット体は、下記式（２）で表される化合物である。
【００３５】
【化３】
2018061335.tif 000004
【００３６】
＜ＨＤＩとＴＭＰとのアダクト体＞
ＨＤＩとＴＭＰとのアダクト体（ＨＤＩとＴＭＰとの反応生成物）としては、イソシアネート基を３個有しているのが好ましく、例えば、下記式（３）で表される化合物が好適に挙げられる。
ここで、ＨＤＩとＴＭＰとの反応は、ＨＤＩとＴＭＰとを、イソシアネート基／水酸基（水酸基１個あたりのイソシアネート基の基数）（以下、ＮＣＯ／ＯＨという）が、１．８〜２．２となる当量比で混合させて行うのが好ましい。
また、ＨＤＩとＴＭＰとのアダクト体の調製は、例えば、上述の当量比のＨＤＩとＴＭＰとを５０〜１００℃で加熱撹拌することによって行うことができる。なお、必要に応じて、有機錫化合物、有機ビスマス、アミン等のウレタン化触媒を用いることもできる。
【００３７】
【化４】
2018061335.tif 000005
【００３８】
本発明のウレタン組成物中の化合物（Ｂ）の含有量は、ウレタンプレポリマー（Ａ）１００質量部に対して、０．５〜５．０質量部が好ましく、１．０〜４．０質量部がより好ましく、１．０〜３．５質量部がさらに好ましい。化合物（Ｂ）の含有量が０．５質量部以上であると、低温から高温までの幅広い接着条件下における、多様な被着体（特に、塗板、ＰＢＴ等の樹脂、ガラスプライマーなど）との接着性により優れる。化合物（Ｂ）の含有量が５．０質量部以下であると、ウレタン組成物を高温、多湿下で硬化させても接着剤中に気泡が残らない（すなわち、ウレタン組成物が発泡しにくい）。
【００３９】
〔モノアルコール化合物（Ｃ）〕
本発明のウレタン組成物は、モノアルコール化合物（Ｃ）を含有する。モノアルコール化合物（Ｃ）は、分子中に１つのヒドロキシ（ＯＨ）基を有するアルコールである。
【００４０】
モノアルコール化合物（Ｃ）としては、例えば、脂肪族アルコールおよび芳香族アルコールが挙げられ、イソシアネート基との反応性という観点から、脂肪族アルコールが好ましい。
脂肪族アルコールは、直鎖状、分岐鎖状または環状のいずれであってもよく、飽和または不飽和のいずれであってもよい。
モノアルコール化合物（Ｃ）の具体例としては、メタノール、エタノール、プロパノール、２−プロペン−１−オール、ブタノール、２−メチル−２−プロパノール、ペンタノール、３−メチル−１−ブタノール、ヘキサノール、シクロヘキサノール、ヘプタノール、オクタノール、２−エチルヘキサノール、ノナノール、デカノール、ウンデカノール、トリデカノール、テトラデカノール、ヘキサデカノール、オクタデカノールなどの脂肪族アルコール、ベンジルアルコールなどの芳香族アルコールが挙げられる。
モノアルコール化合物（Ｃ）は、取り扱い性およびウレタン組成物の硬化物の物性の観点から、炭素数１〜１８のモノアルコール化合物が好ましく、炭素数２〜１２のモノアルコール化合物がより好ましく、炭素数６〜１０のモノアルコール化合物がさらに好ましい。特に、炭素数が２以上であることで、モノアルコール化合物の揮発を抑制できるので、反応前に揮発する量を低減できる。これにより、反応量（反応率）によって生じる、ウレタン組成物の特性がばらつくことを抑制できる。また、炭素数が１２以下であることで、封鎖モル量当たりの添加量を低減できるので、硬化物の物性がより優れる。このように、炭素数２〜１２のモノアルコール化合物を使用することで、安定性に優れたウレタン組成物が得られること、および、これの硬化物の物性低下が小さいこと、の両方のバランスが優れる。
【００４１】
モノアルコール化合物（Ｃ）は、ウレタンプレポリマー（Ａ）のイソシアネート基１ｍｏｌに対して、モノアルコール化合物（Ｃ）のヒドロキシ基が０．０２５〜０．４ｍｏｌとなるように配合されるが、モノアルコール化合物（Ｃ）のヒドロキシ基が０．０２５〜０．２５ｍｏｌとなるように配合されることが好ましく、モノアルコール化合物（Ｃ）のヒドロキシ基が０．１５〜０．２３ｍｏｌとなるように配合されることがより好ましい。
上記ヒドロキシ基の物質量が０．０２５ｍｏｌ以上であると、塗板との接着発現までの時間を短くできる。また、上記ヒドロキシ基の物質量が０．４ｍｏｌ以下であると、ガラスプライマーとの接着性に優れる。特に、上記ヒドロキシ基の物質量が０．２３ｍｏｌ以下であると、ウレタン組成物の硬化物のゴム物性（特に、破断伸び）が優れる。
【００４２】
〔アルコキシシリル化合物（Ｄ）〕
本発明のウレタン組成物は、アルコキシシリル基を有するアルコキシシリル化合物（Ｄ）を含有するのが好ましい。これにより、ウレタン組成物と被着体との接着性（特に、耐水接着性）がより向上する。本効果は、表面に塗料層が設けられている被着体を用いた場合により顕著に発揮され、さらには、塗料層を構成する塗料（以下、「被着体塗料」ともいう。）がシリコーン樹脂を含む場合により一層顕著に発揮される。すなわち、アルコキシシリル基の加水分解反応で生じたシラノール基により被着体塗料との濡れ性が向上し、さらに、被着体塗料表面のシラノール基と水素結合を形成することにより、接着性（特に耐水接着性）がより一層向上すると推定される。
【００４３】
アルコキシシリル化合物（Ｄ）は、１分子中にアルコキシシリル基を１つ以上有する。
ここで、アルコキシシリル基とは、ケイ素原子にアルコキシ基（例えば、メトキシ基、エトキシ基およびプロポキシ基）が１〜３個結合している基を意味する。
ケイ素原子に結合しているアルコキシ基が１個または２個である場合、ケイ素原子に結合するアルコキシ基以外の基としては、例えば、水素原子およびアルキル基（例えば、メチル基、エチル基）が挙げられる。
アルコキシシリル基は、メトキシ基およびエトキシ基からなる群より選択される少なくとも１種のアルコキシ基を有するのが好ましい。
アルコキシシリル基としては、具体的には、モノメトキシシリル基、ジメトキシシリル基、トリメトキシシリル基、モノエトキシシリル基、ジエトキシシリル基、トリエトキシシリル基、ジメトキシメチルシリル基、ジメトキシエチルシリル基、ジエトキシメチルシリル基、ジエトキシエチルシリル基、エトキシ（ジメトキシ）シリル基、メトキシ（ジエトキシ）シリル基等が挙げられる。
アルコキシシリル化合物（Ｄ）が有するアルコキシシリル基は、ケイ素原子に結合するアルコキシ基の数が２〜３個であるのが好ましい。これにより、ウレタン組成物と被着体との接着性がより向上する。
【００４４】
アルコキシシリル化合物（Ｄ）は、１分子中に活性水素を１つ以上有するのが好ましい。これにより、アルコキシシリル化合物（Ｄ）の活性水素と、ウレタンプレポリマー（Ａ）および／または化合物（Ｂ）のイソシアネート基と、が反応するので、本発明のウレタン組成物と被着体との接着性がより向上する。
活性水素は、アルコキシシリル化合物（Ｄ）中に活性水素基として導入される。このような活性水素基としては、例えば、アミノ基（例えば、第１級アミノ基、第２級アミノ基）、メルカプト基が挙げられる。
アルコキシシリル化合物（Ｄ）は、１分子中に活性水素を１つ以上有するのが好ましいが、ウレタン組成物の貯蔵安定性（粘度安定性）に優れる観点から、１分子中に活性水素を１つだけ有するのがより好ましい。
【００４５】
アルコキシシリル化合物（Ｄ）において、アルコキシシリル基および必要に応じて導入される活性水素基は、有機基と結合しているのが好ましい。このような有機基としては、例えば、脂肪族炭化水素基、脂環族炭化水素基および芳香族炭化水素基からなる群から選択される少なくとも１種が挙げられる。
【００４６】
アルコキシシリル化合物（Ｄ）としては、例えば、３−アミノプロピルトリメトキシシランおよび３−アミノプロピルトリエトキシシラン等の第１級アミノ基を有するアミノシラン化合物、Ｎ，Ｎ−ビス［（３−トリメトキシシリル）プロピル］アミン、Ｎ，Ｎ−ビス［（３−トリエトキシシリル）プロピル］アミン、Ｎ，Ｎ−ビス［（３−トリプロポキシシリル）プロピル］アミン、３−（ｎ−ブチルアミノ）プロピルトリメトキシシラン、３−（ｎ−プロピルアミノ）プロピルトリメトキシシランおよびＮ−フェニル−γ−アミノプロピルトリメトキシシラン等の第２級アミノ基を有するアミノシラン化合物、ならびに、γ−メルカプトプロピルトリメトキシシラン、γ−メルカプトプロピルトリエトキシシラン、γ−メルカプトプロピルメチルジメトキシシラン、γ−メルカプトプロピルメチルジエトキシシランおよびγ−メルカプトプロピルエチルジエトキシシラン等のメルカプト基を有する化合物（メルカプトシラン化合物）が挙げられる。
アルコキシシリル化合物（Ｄ）は、単独で用いてもよく、２種以上を併用してもよい。
これらのアルコキシシリル化合物（Ｄ）の中でも、ウレタン組成物の貯蔵安定性（粘度安定性）に優れる観点から、第２級アミノ基を有するアミノシラン化合物が好ましく、芳香族炭化水素基と結合した第２級アミノ基を有するアミノシラン化合物がより好ましい。
【００４７】
本発明のウレタン組成物がアルコキシシリル化合物（Ｄ）を含有する場合、アルコキシシリル化合物の含有量は、ウレタンプレポリマー（Ａ）および化合物（Ｂ）の合計１００質量部に対して、０．０８〜１０．２質量部が好ましく、０．０８〜１０．０質量部がより好ましく、０．１０〜１０．０質量部がさらに好ましい。アルコキシシリル化合物（Ｄ）の含有量が０．０８質量部以上であると、多様な被着体（特に、塗板）との耐水接着性により優れる。アルコキシシリル化合物（Ｄ）の含有量が１０．２質量部以下であると、低温から高温までの幅広い接着条件下における、多様な被着体（特に、塗板、ＰＢＴ等の樹脂、ガラスプライマーなど）との接着性により優れる。
【００４８】
〔添加剤〕
本発明のウレタン組成物は、上記以外の成分（添加剤）を含有してもよい。添加剤としては、カーボンブラック、触媒および可塑剤などが挙げられる。
【００４９】
＜カーボンブラック＞
カーボンブラックには、通常の１液型のウレタン組成物と同様、従来公知のものを用いることができる。
カーボンブラックとしては、例えば、ＳＡＦ（Ｓｕｐｅｒ Ａｂｒａｓｉｏｎ Ｆｕｒｎａｃｅ）、ＩＳＡＦ（Ｉｎｔｅｒｍｅｄｉａｔｅ Ｓｕｐｅｒ Ａｂｒａｓｉｏｎ Ｆｕｒｎａｃｅ）、ＨＡＦ（Ｈｉｇｈ Ａｂｒａｓｉｏｎ Ｆｕｒｎａｃｅ）、ＦＥＦ（Ｆａｓｔ Ｅｘｔｒｕｄｉｎｇ Ｆｕｒｎａｃｅ）、ＧＰＦ（Ｇｅｎｅｒａｌ Ｐｕｒｐｏｓｅ Ｆｕｒｎａｃｅ）、ＳＲＦ（Ｓｅｍｉ−Ｒｅｉｎｆｏｒｃｉｎｇ Ｆｕｒｎａｃｅ）、ＦＴ（Ｆｉｎｅ Ｔｈｅｒｍａｌ）、ＭＴ（Ｍｅｄｉｕｍ Ｔｈｅｒｍａｌ）等が挙げられる。
具体的には、上記ＳＡＦとしてはシースト９（東海カーボン社製）、ＩＳＡＦとしてはショウワブラックＮ２２０（昭和キャボット社製）、ＨＡＦとしてはシースト３（東海カーボン社製）およびニテロン＃２００（新日化カーボン社製）、ＦＥＦとしてはＨＴＣ＃１００（中部カーボン社製）等が例示される。また、ＧＰＦとしては旭＃５５（旭カーボン社製）、シースト５（東海カーボン社製）、ＳＲＦとしては旭＃５０（旭カーボン社製）、三菱＃５（三菱化学社製）、ＦＴとしては旭サーマル（旭カーボン社製）、ＨＴＣ＃２０（中部カーボン社製）、ＭＴとしては旭＃１５（旭カーボン社製）等が例示される。これらは、単独で用いてもよく、２種以上を併用してもよい。
【００５０】
本発明においては、上記カーボンブラックの含有量は、上記ウレタンプレポリマー（Ａ）１００質量部に対して２０〜１００質量部が好ましく、３０〜８０質量部がより好ましい。
【００５１】
＜触媒＞
触媒としては、通常の１液型のウレタン組成物と同様、従来公知の硬化触媒を用いることができる。
上記触媒としては、具体的には、例えば、オクチル酸鉛；ジオクチルスズジラウレート、ジブチルスズラウレート、オクチル酸スズ等のスズ触媒；トリメチルアミン、トリエチルアミン、トリプロピルアミン、トリブチルアミン、トリアミルアミン、トリヘキシルアミン、トリオクチルアミン、トリラウリルアミン、ジメチルエチルアミン、ジメチルプロピルアミン、ジメチルブチルアミン、ジメチルアミルアミン、ジメチルヘキシルアミン、ジメチルシクロヘキシルアミン、ジメチルオクチルアミン、ジメチルラウリルアミン、トリアリルアミン、テトラメチルエチレンジアミン、トリエチレンジアミン、Ｎ−メチルモルフォリン、４，４′−（オキシジ−２，１−エタンジイル）ビス−モルフォリン、Ｎ，Ｎ−ジメチルベンジルアミン、ピリジン、ピコリン、ジメチルアミノメチルフェノール、トリスジメチルアミノメチルフェノール、１，８−ジアザビシクロ〔５．４．０〕ウンデセン−１、１，４−ジアザビシクロ〔２．２．２〕オクタン、トリエタノールアミン、Ｎ，Ｎ′−ジメチルピペラジン、テトラメチルブタンジアミン、ビス（２，２−モルフォリノエチル）エーテル、ビス（ジメチルアミノエチル）エーテル等の第三級アミン等が挙げられる。これらは、単独で用いてもよく、２種以上を併用してもよい。
【００５２】
上記触媒の含有量は、上記ウレタンプレポリマー（Ａ）１００質量部に対して０．００１〜１．０質量部が好ましく、０．０１〜０．５質量部がより好ましい。
【００５３】
＜可塑剤＞
可塑剤としては、通常の１液型のウレタン組成物と同様、従来公知の可塑剤を用いることができる。
可塑剤としては、具体的には、例えば、ジイソノニルフタレート（ＤＩＮＰ）；アジピン酸ジオクチル、コハク酸イソデシル；ジエチレングリコールジベンゾエート、ペンタエリスリトールエステル；オレイン酸ブチル、アセチルリシノール酸メチル；リン酸トリクレジル、リン酸トリオクチル；アジピン酸プロピレングリコールポリエステル、アジピン酸ブチレングリコールポリエステル等が挙げられる。これらは、単独で用いてもよく、２種以上を併用してもよい。
【００５４】
上記可塑剤の含有量は、上記ウレタンプレポリマー（Ａ）１００質量部に対して１０〜８０質量部が好ましく、１５〜６０質量部がより好ましい。
【００５５】
＜他の添加剤＞
本発明のウレタン組成物は、必要に応じて本発明の目的を損なわない範囲で、上記カーボンブラック、触媒および可塑剤以外の他の添加剤を含有してもよい。他の添加剤としては、具体的には、カーボンブラック以外の充填剤、老化防止剤、酸化防止剤、顔料（染料）、揺変性付与剤、紫外線吸収剤、難燃剤、界面活性剤（レベリング剤を含む）、分散剤、脱水剤、接着付与剤、帯電防止剤などの各種添加剤等が挙げられる。
【００５６】
上記カーボンブラック以外の充填剤としては、各種形状の有機または無機の充填剤が挙げられる。具体的には、例えば、ヒュームドシリカ、焼成シリカ、沈降シリカ、粉砕シリカ、溶融シリカ；ケイソウ土；酸化鉄、酸化亜鉛、酸化チタン、酸化バリウム、酸化マグネシウム；炭酸カルシウム、重質炭酸カルシウム、沈降性炭酸カルシウム（軽質炭酸カルシウム）、コロイダル炭酸カルシウム、炭酸マグネシウム、炭酸亜鉛；ろう石クレー、カオリンクレー、焼成クレー；これらの脂肪酸処理物、樹脂酸処理物、ウレタン化合物処理物、脂肪酸エステル処理物；等が挙げられ、これらを１種単独で用いても２種以上を併用してもよい。
【００５７】
老化防止剤としては、具体的には、例えば、ヒンダードフェノール系等の化合物が挙げられる。
酸化防止剤としては、具体的には、例えば、ブチルヒドロキシトルエン（ＢＨＴ）、ブチルヒドロキシアニソール（ＢＨＡ）等が挙げられる。
【００５８】
顔料としては、具体的には、例えば、酸化チタン、酸化亜鉛、群青、ベンガラ、リトポン、鉛、カドミウム、鉄、コバルト、アルミニウム、塩酸塩、硫酸塩などの無機顔料；アゾ顔料、フタロシアニン顔料、キナクリドン顔料、キナクリドンキノン顔料、ジオキサジン顔料、アントラピリミジン顔料、アンサンスロン顔料、インダンスロン顔料、フラバンスロン顔料、ペリレン顔料、ペリノン顔料、ジケトピロロピロール顔料、キノナフタロン顔料、アントラキノン顔料、チオインジゴ顔料、ベンズイミダゾロン顔料、イソインドリン顔料、カーボンブラックなどの有機顔料；等が挙げられる。
【００５９】
揺変性付与剤としては、具体的には、例えば、エアロジル（日本エアロジル社製）、ディスパロン（楠本化成社製）等が挙げられる。
接着付与剤としては、具体的には、例えば、テルペン樹脂、フェノール樹脂、テルペン−フェノール樹脂、ロジン樹脂、キシレン樹脂等が挙げられる。
【００６０】
難燃剤としては、具体的には、例えば、クロロアルキルホスフェート、ジメチル・メチルホスホネート、臭素・リン化合物、アンモニウムポリホスフェート、ネオペンチルブロマイド−ポリエーテル、臭素化ポリエーテル等が挙げられる。
帯電防止剤としては、具体的には、例えば、第四級アンモニウム塩；ポリグリコール、エチレンオキサイド誘導体等の親水性化合物等が挙げられる。
【００６１】
〔ウレタン組成物の製造方法〕
本発明のウレタン組成物の製造方法は、特に限定されず、例えば、上述したウレタンプレポリマー（Ａ）、化合物（Ｂ）、モノアルコール化合物（Ｃ）、所望により添加してもよいアルコキシシリル化合物（Ｄ）および／または各種添加剤を混合し、ニーダー、押出し機、万能攪拌機等を用いて室温下または加熱下（例えば、３０〜８０℃）で十分に混合し、均一に分散（混練）させることにより製造することができる。
【００６２】
〔ウレタン組成物の用途〕
【００６３】
本発明のウレタン組成物の用途としては、これに限定されないが、例えば、自動車用シーリング剤、建築部材用シーリング剤、樹脂部品または金属部品用接着剤、が挙げられる。
【実施例】
【００６４】
以下、実施例を用いて、本発明のウレタン組成物について詳細に説明する。ただし、本発明はこれに限定されるものではない。【００６５】
＜ウレタンプレポリマー（Ａ）＞
ポリオキシプロピレンジオール（平均分子量２０００）５００ｇ、ポリオキシプロピレントリオール（平均分子量５０００）７５０ｇ、および４，４′−ジイソシアネートフェニルメタン（分子量２５０）２１４ｇを混合し（この時ＮＣＯ／ＯＨ＝１．８）、さらにフタル酸ジイソノニル１６０ｇを加えて、窒素気流中、８０℃で２４時間撹拌を行い、反応させて、イソシアネート基を１．９５％含有するウレタンプレポリマー（Ａ）を合成した。【００６６】
＜化合物（Ｂ）＞
化合物（Ｂ）としては、上記式（１）で表されるＨＤＩイソシアヌレート体（Ｄ１７０Ｎ、三井武田ウレタン社製）を用いた。【００６７】
＜モノアルコール化合物（Ｃ）＞
モノアルコール化合物（Ｃ）としては、２−エチルヘキサノール（関東化学社製）を使用した。【００６８】
＜添加剤＞
カーボンブラック：ニテロン＃２００（新日化カーボン社製）
触媒：ジオクチルスズラウレート（ネオスタンＵ−８１０、日東化成社製）
可塑剤：ジイソノニルフタレート（ＤＩＮＰ、ジェイプラス社製）【００６９】
〔実施例１〜５、比較例１〜３〕
後述する第１表に示す各成分を、第１表に示す組成で、攪拌機を用いて、５０℃で混合し、第１表に示される実施例１〜５および比較例１〜３の各ウレタン組成物を得た。
なお、後述する第１表中、モノアルコール化合物（Ｃ）の配合量は、ウレタンプレポリマー（Ａ）のイソシアネート基１ｍｏｌに対する、モノアルコール化合物（Ｃ）のヒドロキシ基の物質量（ｍｏｌ）を表す。また、モノアルコール化合物（Ｃ）以外の各成分の配合量は、「質量部」である。【００７０】
〔評価試験〕
＜接着性試験１（塗板接着）＞
塗料（アクリル／シリコン系塗料）を鋼板に塗布した塗板に、プライマーを用いず直接ウレタン組成物をφ１０ｍｍで塗布して、５分後に硬化後の厚みが３ｍｍとなるように圧着した後、下記条件１−１〜１−６の条件で放置して、ウレタン組成物を硬化させることにより、試験片を作製した。なお、湿度は、いずれの条件も５０％ＲＨに設定した。
その後、作製した試験片について、ナイフカットによる手剥離試験を実施して、破壊状態を観察した。評価結果を第１表に示す。
評価基準は、ウレタン組成物の硬化物の全体が凝集破壊して界面剥離しなかったものを接着性に優れるものとして「ＣＦ」と評価し、ウレタン組成物の硬化物が塗板との界面で剥離した界面剥離を「ＡＦ」として示した。なお、「ＡＦ」に付された数値は、ウレタン組成物の硬化物を剥離した全面積に対する、界面剥離が生じている領域の面積の割合（％）を示す。
（条件１−１）ウレタン組成物を塗布後の塗板を、２３℃で３日間放置した。
（条件１−２）ウレタン組成物を塗布後の塗板を、２３℃で７日間放置した。
（条件１−３）ウレタン組成物を塗布後の塗板を、２３℃で１０日間放置した。
（条件１−４）ウレタン組成物を塗布後の塗板を、５℃で７日間放置した。
（条件１−５）ウレタン組成物を塗布後の塗板を、５℃で１４日間放置した。
（条件１−６）ウレタン組成物を塗布後の塗板を、５℃で２１日間放置した。【００７１】
＜接着性試験２（ガラス接着）＞
実施例および比較例の各ウレタン組成物の○ビード（φ１０ｍｍ）を、被着体（プライマー（ＭＳ−９０、横浜ゴム社製）を塗布したガラス）に塗布し、厚さ３ｍｍに圧着した後、下記条件２−１〜２−４の条件で放置して、ウレタン組成物を硬化させることにより、試験片を作製した。なお、湿度は、いずれの条件も５０％ＲＨに設定した。
その後、作製した試験片について、ナイフカットによる手剥離試験を実施して、破壊状態を観察した。評価結果を第１表に示す。
評価基準は、ウレタン組成物の硬化物の全体が凝集破壊して界面剥離しなかったものを接着性に優れるものとして「ＣＦ」と評価し、ウレタン組成物の硬化物がプライマーとの界面で剥離した界面剥離を「ＰＳ」として示した。なお、「ＰＳ」に付された数値は、ウレタン組成物の硬化物を剥離した全面積に対する、界面剥離が生じている領域の面積の割合（％）を示す。
（条件２−１）：試験片を２３℃の条件下で７日間放置した。
（条件２−２）：試験片を２３℃の条件下で７日間放置後、さらに１００℃の条件下で１４日間放置した。
（条件２−３）：試験片を２３℃の条件下で７日間放置後、さらに１００℃の条件下で２１日間放置した。
（条件２−４）：試験片を２３℃の条件下で７日間放置後、さらに１００℃の条件下で２８日間放置した。【００７２】
＜ゴム物性（破断伸び）＞
各ウレタン組成物の硬化物を厚さ２ｍｍのダンベル状試験片（ダンベル状３号形）に切り出し、ＪＩＳＫ６２５１：２０１０に準拠して、破断伸び（％）を測定した。測定結果を第１表に示す。【００７３】
〔評価結果〕
以上の評価試験の結果を第１表に示す。【００７４】
【表１】
2018061335.tif 000006
【００７５】
第１表に示すように、ウレタンプレポリマー（Ａ）のイソシアネート基１ｍｏｌに対して、モノアルコール化合物（Ｃ）のヒドロキシ基が０．０２５〜０．４ｍｏｌとなるように、モノアルコール化合物（Ｃ）が配合されてなる実施例１〜５のウレタン組成物は、被着体との接着性に優れることが示された。
また、実施例１〜５の対比により、ウレタンプレポリマー（Ａ）のイソシアネート基１ｍｏｌに対して、モノアルコール化合物（Ｃ）のヒドロキシ基が０．２３ｍｏｌ以下となるように、モノアルコール化合物（Ｃ）が配合されてなる実施例１および２のウレタン組成物は、実施例３〜５のウレタン組成物よりも、ゴム物性（破断伸び）が優れることが示された。【００７６】
これに対して、比較例１のウレタン組成物は、これに含まれるモノアルコール化合物（Ｃ）のヒドロキシ基の物質量が０．０２５ｍｏｌ未満であったため、塗板との接着性が劣ることが示された。
また、比較例２のウレタン組成物は、これに含まれるモノアルコール化合物（Ｃ）のヒドロキシ基の物質量が０．４ｍｏｌよりも多かったため、ガラスとの接着性が劣ることが示された。
また、比較例３のウレタン組成物は、化合物（Ｂ）を含有しないため、塗装鋼板との接着性が劣ることが示された。【００７７】
〔実施例６〜９〕
ウレタン組成物の調製時に、アルコキシシリル化合物（Ｄ）（信越化学社製、商品名「ＫＢＭ−５７３」、Ｎ−フェニル−３−アミノプロピルトリメトキシシラン）をさらに添加した以外は、上述した実施例２と同様にして、実施例６〜９の各ウレタン組成物を得た。
なお、後述する第２表中、モノアルコール化合物（Ｃ）の配合量は、ウレタンプレポリマー（Ａ）のイソシアネート基１ｍｏｌに対する、モノアルコール化合物（Ｃ）のヒドロキシ基の物質量（ｍｏｌ）を表す。また、モノアルコール化合物（Ｃ）以外の各成分の配合量は、「質量部」である。【００７８】
〔評価試験〕
＜接着性試験１（塗板接着）＞
実施例６〜９の各ウレタン組成物を用いた以外は、実施例２と同様にして、上記接着性試験１を実施した。評価結果を第２表に示す。
＜接着性試験２（ガラス接着）＞
実施例６〜９の各ウレタン組成物を用いた以外は、実施例２と同様にして、上記接着性試験２を実施した。評価結果を第２表に示す。
＜接着性試験３（耐水接着性）＞
塗板Ａ（酸−エポキシ硬化系）または塗板Ｂ（アクリル／シリコン系塗料を鋼板に塗布した塗板）に、プライマーを用いず直接、実施例２および実施例６〜９の各ウレタン組成物をφ１０ｍｍで塗布して、５分後に硬化後の厚みが３ｍｍとなるように圧着した後、２０℃で３日放置して、ウレタン組成物を硬化させることにより、試験片を作製した。なお、湿度は、いずれの条件も５０％ＲＨに設定した。
次に、試験片を４０℃の温水に１４日間浸漬した後、試験片を温水から取り出して、２０℃で２４時間乾燥した。
その後、作製した試験片について、ナイフカットによる手剥離試験を実施して、破壊状態を観察した。評価結果を第２表に示す。
評価基準は、ウレタン組成物の硬化物の全体が凝集破壊して界面剥離しなかったものを接着性に優れるものとして「ＣＦ」と評価し、ウレタン組成物の硬化物が塗板との界面で剥離した界面剥離を「ＡＦ」として示した。なお、「ＡＦ」に付された数値は、ウレタン組成物の硬化物を剥離した全面積に対する、界面剥離が生じている領域の面積の割合（％）を示す。【００７９】
＜ゴム物性（破断伸び）＞
実施例６〜９の各ウレタン組成物を用いた以外は、実施例２と同様にして、上述したゴム物性（破断伸び）を測定した。評価結果を第２表に示す。【００８０】
〔評価結果〕
以上の評価試験の結果を第２表に示す。【００８１】
【表２】
2018061335.tif 000007
【００８２】
第２表に示すように、アルコキシシリル化合物（Ｄ）を含有する実施例６〜９のウレタン組成物は、これを含有しない実施例２のウレタン組成物と比較して、被着体との耐水接着性に優れることが示された。
【国際調査報告】
2018061335.tif 000008
2018061335.tif 000009
2018061335.tif 000010